(57)【特許請求の範囲】
【請求項１】
フィルター材に着色料、可塑剤及び着色料と可塑剤に相溶性のある溶剤を含む着色たばこフィルター。
【請求項２】
着色料の含有率が０．０１〜０．１ｗｔ％である請求項１に記載の着色たばこフィルター。
【請求項３】
ａｂクロマ値が１０〜６０である請求項１又は２に記載の着色たばこフィルター。
【請求項４】
フィルター材がセルロースアセテート繊維トウである請求項１〜３のいずれか一項に記載の着色たばこフィルター。
【請求項５】
着色料が食用色素、可塑剤がトリアセチルグリセリン、溶剤がプロピレングリコールである請求項４に記載の着色たばこフィルター。
【請求項６】
フィルター材に、着色料、可塑剤及び着色料と可塑剤に相溶性のある溶剤からなる混合溶液を添着することを特徴とする着色たばこフィルターの製造方法。
【請求項７】
フィルター材として、セルロースアセテート繊維トウを用いる請求項６に記載の着色たばこフィルターの製造方法。
【請求項８】
着色料として食用色素、可塑剤としてトリアセチルグリセリン、溶剤としてプロピレングリコールを用いる請求項７に記載の着色たばこフィルターの製造方法。
【請求項９】
請求項１〜５のいずれか一項に記載の着色たばこフィルターを有するたばこ。
【発明の詳細な説明】
【０００１】
【発明の属する技術分野】
本発明は、意匠性に優れた着色たばこフィルター及びその製造方法並びにその着色たばこフィルターを用いたたばこに関する。
【０００２】
【従来の技術】
従来、紙巻たばこに使用されているフィルターは、口にくわえることから清潔感を表す白色のフィルターが好まれ、多くのたばこに用いられているが、意匠効果を与えた着色フィルターも特開昭６０−９８９７８号公報等で提案されている。即ち、特開昭６０−９８９７８号公報にはセルロースアセテート繊維トウを開繊した後、着色料を均一に分散した可塑剤を添着させることにより着色フィルターを得る方法が提案されている。
【０００３】
しかしながら、前記の方法では、濃く、カラフルな色彩を施すためには着色料を多量に使用する必要がある。その場合、可塑剤中の着色料は、十分に溶解せず、未溶解物として可塑剤中に存在する場合には、時間と共に未溶解物が沈殿分離してしまう。このような沈殿分離し易い状態の可塑剤をセルロースアセテート繊維トウに添着して作成したフィルターは、未溶解物の存在によりフィルター断面に濃い着色部分とそうでない部分ができ、フィルターの断面に着色斑が生じる。
【０００４】
【発明が解決しようとする課題】
本発明の目的は、濃く均一に着色し意匠性に優れた着色たばこフィルターを提供し、またこの着色フィルターを有するたばこを提供することにある。
【０００５】
【課題を解決するための手段】
本発明の第１の要旨は、フィルター材に着色料、可塑剤及び着色料と可塑剤に相溶性のある溶剤を含む着色たばこフィルターにあり、本発明の第２の要旨は、フィルター材に、着色料、可塑剤及び着色料と可塑剤に相溶性のある溶剤からなる混合溶液を添着することを特徴とする着色たばこフィルターの製造方法にあり、本発明の第３の要旨は、前記着色たばこフィルターを有するたばこにある。
【０００６】
【発明の実施の形態】
以下、本発明の好適な実施の形態について具体的に説明する。
本発明の着色フィルターは、フィルター材に着色料、可塑剤及び着色料と可塑剤に相溶性のある溶剤を含んでいることが必要である。
【０００７】
着色料としては、染料、顔料、天然色素等が挙げられるが、本発明の着色フィルターがたばこ用フィルターとして用いることから、口にくわえることを考慮するならば、本発明においては、着色料として、食品衛生法に基づき食品添加物として使用が許可されている食用色素が好適に用いられる。
【０００８】
特に、たばこ商品としての価値や意匠性の効果を発現するためには、着色料として、カラフルな色の食用色素、例えば食用黄色４号（Ｔａｒｔｒａｚｉｎｅ）、食用黄色５号（Ｓｕｎｓｅｔ  Ｙｅｌｌｏｗ  ＦＣＦ）、食用赤色２号（Ａｍａｒａｎｔｈ）、食用赤色３号（Ｅｒｙｔｈｒｏｓｉｎｅ）、食用赤色４０号（Ａｌｌｕｒａ  Ｒｅｄ  ＡＣ）、食用赤色１０２号（Ｎｅｗ  Ｃｏｃｃｉｎｅ）、食用赤色１０４号（Ｐｈｏｘｉｎｅ）、食用赤色１０５号（Ｒｏｓｅ  Ｂｅｎｇａｌｅ）、食用赤色１０６号（Ａｃｉｄ  Ｒｅｄ）、食用青色１号（Ｂｒｉｌｌｉａｎｔ  Ｂｌｕｅ  ＦＣＦ）、食用青色２号（Ｉｎｄｉｇｏ  Ｃａｒｍｉｎｅ）等を用いることが望ましい。また、上記食用色素を組合わせた着色料を用いることにより、色調を変化させ、多色化を図ることができる。
【０００９】
本発明においては、着色フィルターにおける着色料の含有率は０．０１〜０．１ｗｔ％であることが好ましく、より好ましくは０．０１〜０．０３ｗｔ％である。着色料の含有率が０．０１ｗｔ％未満では、発色が不十分となりやすく、０．１ｗｔ％を超えると、たばこ用フィルターとしては色が濃すぎる傾向となる。
【００１０】
可塑剤としては、フィルター材を溶解する性質を持ったものであれば特に限定はなく、フィルター材としてセルロースアセテート繊維トウを用いる場合は、アセテート繊維に対する相溶性、常温での硬化作用、貯蔵による変質がなく、異味異臭がなく、煙中への移行が少なく、安価であることから、トリアセチルグリセリンが好ましく用いられる。
【００１１】
また、着色料と可塑剤に相溶性のある溶剤としては、エタノール、グリセリン、プロピレングリコール、ブチレングリコール、ポリエチレングリコール、ポリプロピレングリコール等のアルコール類、ポリオール類等が用いられる。特に、着色料における食用色素と同様、食品衛生法に基づく食品添加物であるプロピレングリコールがより好ましい。
【００１２】
本発明の着色たばこフィルターを構成するフィルター材は、単繊維の集合体であるトウ、特に繊維に強度があり、適当な可塑剤の適用で品質の安定したフィルターが容易に、高速で巻き上げることができ、経済的である点、また適度な吸湿性があり、たばこの香喫味を損なわないな等たばこ用フィルター材として望ましい性質を備えていることから、セルロースアセテート繊維トウであることが好ましい。さらに、このセルロースアセテート繊維トウからなるフィルター材は、溝付け加工テープの形態をとったものであってもよい。
【００１３】
本発明の着色フィルターにおいては、可塑剤によりフィルター材表面が溶解し、フィルター材の構成素材の接触点を接着し三次元の網目構造を形成すると共に、着色料がフィルター材に固着し着色されている。このとき着色料と可塑剤に相溶性のある溶剤を含んでいることにより、着色料と可塑剤が溶剤中に均一に溶解、分散し、濃く均一に着色している。従って、着色料と可塑剤に相溶性のある溶剤が存在せず、着色料と可塑剤のみからなる場合は、着色料が可塑剤中に均一に溶解せず、着色斑が生じ発色効果が不十分となる。
【００１４】
そして、本発明の着色フィルターにおいては、着色フィルターの着色の程度ををａｂクロマ値で表すと、ａｂクロマ値が１０〜６０であることが好ましく、２０〜４０であることがより好ましい。ここでａｂクロマ値は、Ｌ＊、ａ＊、ｂ＊表色系において彩度に近似的に相関する量であり、下記式で表される。この数値が大きいほど白みを帯びていない度合いが強いことを示す。
ａｂクロマ値（Ｃ＊ａｂ）＝(ａ＊２＋ｂ＊２)１／２
明るさの観点からは、低い方が好ましく、色彩を強調する観点からは、高い方が好ましいが、ａｂクロマ値が１０未満では、白みが強調されたものとなりやすく、６０を超えると、明るさよりは暗さが強調される傾向となりやすい。
【００１５】
次に、本発明の着色たばこフィルターの製造方法の一例について説明する。
本発明の着色たばこフィルターは、フィルター材に、着色料、可塑剤及び着色料と可塑剤に相溶性のある溶剤からなる混合溶液を添着することにより得られる。
【００１６】
混合溶液の添着の方法としては、直接噴霧若しくはコーターロールを介してのフェルトからの供給等を用いることができる。着色料、可塑剤及び着色料と可塑剤に相溶性のある溶剤の配合割合を決定する上で重要となるのは、実用的な機能として本来たばこフィルターが有しているフィルター硬度に影響を及ぼす可塑剤の添加量である。例えば、可塑剤としてトリアセチルグリセリンを用いた場合の添加量は、適度なフィルター硬度を保つ上でフィルター材の繊維トウに対して好ましくは２〜２０ｗｔ％、より好ましくは５〜１５ｗｔ％である。混合溶液中の溶剤、着色料の割合も上記数値に基づいて決定する必要がある。
【００１７】
最終製品であるたばこフィルターとしたときの喫味や硬度が満足しうる範囲とするためには、可塑剤に対する着色料、溶剤の割合は少ないほうが好ましい。可塑剤に対する着色料と溶剤の割合は、好ましくは５〜５０ｗｔ％、より好ましくは２０〜４０ｗｔ％である。
【００１８】
混合溶液の製造方法としては、例えばビーカー等の容器に所定量の着色料と溶剤を入れ、均一に溶解するまで攪拌し着色原液を作成する。次に所定量の可塑剤の入ったビーカー等容器にこの着色原液を徐々に入れて均一に分散溶解させ、着色混合溶液を得る。なお、攪拌速度、攪拌時間等の撹拌条件等は特に制限はない。
【００１９】
次に、得られた着色混合溶液をフィルタープラグ製造装置であるプラグマシンの可塑剤供給系タンクに投入する。着色混合溶液は、タンク底部よりギヤポンプにより可塑剤アプリケーター部へと供給される。一方、プラグマシンに供給されるフィルター材、例えばセルロースアセテート繊維トウは、２組のロール対の間で引き伸ばされて、短繊維同士が分離した嵩高い状態に処理され、その後、可塑剤アプリケーター内で着色混合溶液を噴霧又はフェルト等を通じて直接又は間接的に均一に繊維トウに添着される。
【００２０】
着色した繊維トウは、その後一定の径になるように集束され巻管部にて円棒状とする。円棒状となったトウの外周に巻取紙を巻いて所定の長さに切断することにより、本発明の着色フィルター材からなる着色フィルタープラグが製造される。このプラグは適宜長さにカットされ、図１に示すようなたばこフィルターとする。
【００２１】
また、可塑剤を均一に添着した後、所定の幅に集束した状態で溝付け加工用の加熱ロールに通して、溝付け加工したテープ状物に可塑化することもできる。この場合、開繊トウを円棒状に集束する際に、この溝付け加工したテープ状物で包み込むように巻き上げることで、フィルター外周部が着色したフィルターを得ることもできる。テープ状に可塑化することで繊維間が圧密化され、通常のフィルターと比較し、着色斑は更に改善されたものとなり、また色調は濃いものとなる。
【００２２】
また、本発明の着色たばこフィルターは、着色されていない他のたばこフィルターと組み合わせて使用することもできる。例えば、図２に示すように、シースコア構造のたばこフィルターとして、シース部が繊維トウからなるフィルター材３、コア部が繊維トウからなるフィルター材４であり、シース部のフィルター材３とコア部のフィルター材４の一方又は両方に着色フィルター材を用いてもよい。
【００２３】
また、図３に示すように繊維トウを溝付け加工したテープ状物のフィルター材５でコア部の繊維トウからなるフィルター材６を包み込んだ構造として、その一方又はその両方に着色フィルター材を用いてもよい。さらにフィルターの濾過率を高めるために木材パルプ繊維からなるシート状物と繊維トウからなる着色フィルター材を重ね合わせて溝付け加工し複合テープ状としたものを円棒状に集束してもよい。
【００２４】
本発明の着色たばこフィルターを有するたばこは、上述した製造方法により得られた着色フィルターを所定の長さに切断したフィルターチップと、巻紙に包まれたたばこ刻み葉のロッドとをチップペーパーにて接続することにより、着色フィルターの付いたたばこが得られる。なお、着色たばこフィルターを有するたばこの製造方法は、前記方法に限られるものではない。かくして得られた着色たばこフィルターを有するたばこは、きわめて意匠性に優れたものである。
【００２５】
【実施例】
以下、本発明を実施例により具体的に説明する。なお、実施例中、着色フィルター中の着色料、可塑剤、溶剤の含有量、測色値の測定は、以下の方法に拠った。なお、各々定量した含有量は、サンプルの重量に対する割合として表した。
【００２６】
（着色料含有量）
着色フィルターをアセトン９５％＋水５％の混合溶液５０ｍｌに溶解させ、遠心分離（１００００回転／分、１５分、４℃）にて、不溶分（酸化チタン）を除去する。この溶液のＵＶ測定を行い、各着色料のλｍａｘにおける吸光度から定量を行った。また、検量線は使用した各着色料をアセトンと少量の水で溶解した標準液を用いて作成した。
【００２７】
（可塑剤含有量）
着色フィルターをアネトール０．２５ｇ／エタノール１Ｌの割合で作成した抽出溶媒５０ｍｌに入れ、超音波洗浄器にて３０分間振とうし、可塑剤を抽出した。得られた抽出溶液のガスクロ測定を行い、ピーク面積から定量を行った。また、検量線は各可塑剤の試薬を用いて作成した。
【００２８】
（溶剤含有量）
着色フィルターを約０．０５ｇ秤量し、アセトンで溶解させ、正確に１０ｍｌとした。得られた溶液のガスクロマトグラフ測定を行い、ピーク面積から定量を行った。また、検量線は各溶剤の試薬を用いて作成した。
【００２９】
（ａｂクロマ値）
ＪＩＳ  Ｚ８７２２、ＪＩＳ  Ｚ８７２９、ＪＩＳ  Ｚ８７３０に基づき、着色フィルターについて日本電色工業(株)製デジタル測色色差計ＮＤ−３００Ａを用い、Ｌ＊、ａ＊、ｂ＊を測定し、下記式を用いて計算した。
ａｂクロマ値(Ｃ＊ａｂ)＝(ａ＊２＋ｂ＊２)１／２
【００３０】
（実施例１〜３）
着色料として表１に示すキリヤ化学（株）製の食用色素、可塑剤としてトリアセチルグリセリン、溶剤としてプロピレングリコールを用い、各種配合割合にて着色混合溶液を作成した。次にベースのフィルター材として単繊維繊度４．４ｄｔｅｘ、総繊度４４,０００ｄｔｅｘのセルロースアセテート繊維トウを用い、プラグマシンにてトウを開繊した後に、表１に示す着色混合溶液を可塑剤タンクよりギヤポンプにより定量供給し、図１に示すような構造の、円周２４．２ｍｍ、長さ１２０ｍｍの着色したフィルタープラグを製造した。このフィルタープラグから得られる着色フィルターは、いずれも濃色で均一に着色されたフィルターであった。得られた着色フィルター中の着色料、可塑剤、溶剤の含有量及び着色状態の測定結果を表１に示す。
【００３１】
（比較例１〜３）
溶剤のプロピレングリコールを用いない以外は、実施例１〜３と同様の条件でフィルタープラグを製造した。このフィルタープラグから得られる着色フィルターは、いずれも淡色で着色斑の目立つフィルターであった。得られた着色フィルター中の着色料、可塑剤、溶剤の含有量及び着色状態の測定結果を表１に示す。
【００３２】
【表１】
0003816423.tif 000002
【００３３】
【発明の効果】
本発明の着色フィルターは、溶剤により着色料が均一に溶解した可塑剤を添着しているため、使用する着色料は少量でも濃い色調を発現することができ、カラフルな着色を施すことにより色彩的な意匠性を有し、消費者の視覚に訴えかける差別化されものである。また、着色料が可塑剤中に均一に溶解していることから、たばこフィルター製造の際に可塑剤を攪拌し続ける必要がないため、生産性よく製造することができる。さらに、本発明の着色フィルターからなるフィルターの付いたたばこは、意匠性、ファッション性にも優れたものである。
【図面の簡単な説明】
【図１】本発明の着色たばこフィルターの一例の断面図である。
【図２】本発明の着色たばこフィルターの他の例の断面図である。
【図３】本発明の着色たばこフィルターの他の例の断面図である。
【符号の説明】
１  繊維トウからなる着色フィルター材
２  巻取紙
３  シース部の繊維トウからなるフィルター材
４  コア部の繊維トウからなるフィルター材
５  溝付け加工テープ状物からなるフィルター材
６  繊維トウからなるフィルター材
【図１】
0003816423.tif 000003
【図２】
0003816423.tif 000004
【図３】
0003816423.tif 000005